음극 재료로 유용한 알칼리 금속 산소 음이온은 전기화학적 성능과 관련한 문제들을 제공하는 것으로 나타났다. 바람직하지 않은 낮은 전자 전도도가 이런 문제의 한 예이다. 예를 들어, 알칼리 금속 인산염인 알칼리 금속 산소 음이온 재료의 낮은 전자 전도도의 문제에 대한 하나의 현저한 향상이 재료의 표면상에 탄소 증착물을 형성함으로써 성취되었다. 라벳[예를 들어, US 6,855,273, US 6,962,666, US 7,344,659, US 7,815,819, US 7,285,260, US 7,457,018, US 7,601,318, WO 02/27823 및 WO 02/27824)]은 음극 입자들의 수준에서 전기장을 향상시키기 위해, 음극 재료 또는 이의 전구체 상에서 열 분해되는 유기 탄소 전구체를 사용하여, 탄소 증착물을 형성하는 것을 제안하였다.C-LiFePO4로 불리는 탄소-증착 철 리튬 인산염의 구체적인 경우에서, LiFePO4 분말 위에서 탄소 전구체의 열 분해 또는 리튬, 철 및 PO4 원료와 탄소 전구체의 동시 반응에 의한 여러 방법이 재료를 얻기 위해 사용되었다. 예를 들어, WO 02/27823 및 WO 02/27824는 다음 반응을 통해 C-LiFePO4의 합성을 허용하는 고체상 열 반응을 기술한다:Fe(III)PO4 + ½ Li2CO3 + 탄소 전구체 -003e# C-LiFe(II)PO4여기서 탄소 전구체는 열분해를 통해 탄소 증착물을 형성하면서 철(III)을 효과적으로 환원시키는 환원 기체를 발생시키는 유기 재료이다.이런 방법은 다량의 배터리 등급 음극 재료를 생산하도록 규모가 증가하였다. 그러나, 여러 동시 화학적, 전기화학적, 기체상, 기체-고체 반응, 소결 및 탄소 증착과 관련이 있는 "원-팟(one-pot)" 고체상 방법으로서, C-LiFePO4 전기화학적 특성은 표면 특성, 습윤성, 표면적, 다공성, 입자 크기 분포, 물 함량, 결정 구조와 같은 여러 변수뿐만 아니라 원료 화학물질, 반응기 공급 속도, 기체 흐름 등에 의존한다. 결과적으로, 음극 재료 특성, 특히 전기화학적 용량(mAh/g)에 대한 바람직하지않은 변동이 관찰되었다.
이 문장들은 임의의 순서로 섞여 있습니다. 모든 문장을 활용하여 원본 단락의 순서와 내용을 올바른 순서로 재구성하세요.
#문장 리스트: ['예를 들어, WO 02/27823 및 WO 02/27824는 다음 반응을 통해 C-LiFePO4의 합성을 허용하는 고체상 열 반응을 기술한다:Fe(III)PO4 + ½ Li2CO3 + 탄소 전구체 -003e# C-LiFe(II)PO4여기서 탄소 전구체는 열분해를 통해 탄소 증착물을 형성하면서 철(III)을 효과적으로 환원시키는 환원 기체를 발생시키는 유기 재료이다.이런 방법은 다량의 배터리 등급 음극 재료를 생산하도록 규모가 증가하였다.', '그러나, 여러 동시 화학적, 전기화학적, 기체상, 기체-고체 반응, 소결 및 탄소 증착과 관련이 있는 "원-팟(one-pot)" 고체상 방법으로서, C-LiFePO4 전기화학적 특성은 표면 특성, 습윤성, 표면적, 다공성, 입자 크기 분포, 물 함량, 결정 구조와 같은 여러 변수뿐만 아니라 원료 화학물질, 반응기 공급 속도, 기체 흐름 등에 의존한다.', '바람직하지 않은 낮은 전자 전도도가 이런 문제의 한 예이다.', '예를 들어, 알칼리 금속 인산염인 알칼리 금속 산소 음이온 재료의 낮은 전자 전도도의 문제에 대한 하나의 현저한 향상이 재료의 표면상에 탄소 증착물을 형성함으로써 성취되었다.', '음극 재료로 유용한 알칼리 금속 산소 음이온은 전기화학적 성능과 관련한 문제들을 제공하는 것으로 나타났다.', '라벳[예를 들어, US 6,855,273, US 6,962,666, US 7,344,659, US 7,815,819, US 7,285,260, US 7,457,018, US 7,601,318, WO 02/27823 및 WO 02/27824)]은 음극 입자들의 수준에서 전기장을 향상시키기 위해, 음극 재료 또는 이의 전구체 상에서 열 분해되는 유기 탄소 전구체를 사용하여, 탄소 증착물을 형성하는 것을 제안하였다.C-LiFePO4로 불리는 탄소-증착 철 리튬 인산염의 구체적인 경우에서, LiFePO4 분말 위에서 탄소 전구체의 열 분해 또는 리튬, 철 및 PO4 원료와 탄소 전구체의 동시 반응에 의한 여러 방법이 재료를 얻기 위해 사용되었다.', '결과적으로, 음극 재료 특성, 특히 전기화학적 용량(mAh/g)에 대한 바람직하지않은 변동이 관찰되었다.']